(57)【要約】【課題】本発明は、ポリエチレンを主体とし安定した品質の再生フィルムを製造する容器包装リサイクル方法を提供することを目的とするものである。【解決手段】本発明は、容器包装リサイクル原料を複数回再生機に通して水分を蒸発させ、強度があり透明な一般再生原料を混ぜて異物の濃度を下げた上で、ペレット化して再生原料を製造する原料製造工程と、前記再生原料にメタロセン原料、消臭剤及びスリップ剤を添加した混合材料をインフレーション成形機に投入し、溶融した混合材料を空気で吹き上げ、チューブ状のフィルムに成形するインフレーション成形工程と、前記フィルムをインパルスシール機で熱シールし、カットすることで袋を製造する製袋加工工程とからなることを特徴とする容器包装リサイクル方法の構成とした。【選択図】図１
2009073876.tif 000002
【特許請求の範囲】
【請求項１】
容器包装リサイクル原料を複数回再生機に通して水分を蒸発させ、強度があり透明な一般再生原料を混ぜて異物の濃度を下げた上で、ペレット化して再生原料を製造する原料製造工程と、前記再生原料にメタロセン原料、消臭剤及びスリップ剤を添加した混合材料をインフレーション成形機に投入し、溶融した混合材料を空気で吹き上げ、チューブ状のフィルムに成形するインフレーション成形工程と、前記フィルムをインパルスシール機で熱シールし、カットすることで袋を製造する製袋加工工程とからなることを特徴とする容器包装リサイクル方法。
【発明の詳細な説明】
【技術分野】
【０００１】
本発明は、ポリエチレンを主体とし安定した品質の再生フィルムを製造する容器包装リサイクル方法に関する。
【背景技術】
【０００２】
経済成長に伴う廃棄物の増大により、廃棄物を埋め立てる最終処分場が不足している状況において、循環型社会を構築するために容器包装リサイクル法が施行され、一般家庭から排出される容器包装廃棄物の３Ｒ（リデュース、リユース、リサイクル）が推進されている。
【０００３】
特許文献１に記載されているように、廃プラスチック製容器や包装に多く含まれるポリエチレンやポリプロピレン等のゴミからそれらを回収し、インフレーション成形法を用いることによって、ポリエチレンやポリプロピレンを主体とする低コストの再生フィルムを製造する発明も公開されている。
【特許文献１】特開２００６−２９８９６０号公報
【発明の開示】
【発明が解決しようとする課題】
【０００４】
しかしながら、特許文献１に記載の発明は、ポリエチレンとポリプロピレンを主体としており、特性の異なるポリエチレンとポリプロピレンを混ぜても品質の良いフィルムを製造することは困難である。
【０００５】
そこで、本発明は、ポリエチレンを主体とし安定した品質の再生フィルムを製造する容器包装リサイクル方法を提供することを目的とするものである。
【課題を解決するための手段】
【０００６】
本発明は、上記の課題を解決するために、容器包装リサイクル原料を複数回再生機に通して水分を蒸発させ、強度があり透明な一般再生原料を混ぜて異物の濃度を下げた上で、ペレット化して再生原料を製造する原料製造工程２と、前記再生原料にメタロセン原料、消臭剤及びスリップ剤を添加した混合材料をインフレーション成形機に投入し、溶融した混合材料を空気で吹き上げ、チューブ状のフィルムに成形するインフレーション成形工程３と、前記フィルムをインパルスシール機で熱シールし、カットすることで袋を製造する製袋加工工程４とからなることを特徴とする容器包装リサイクル方法１の構成とした。
【発明の効果】
【０００７】
本発明は、一般の生活環境から排出されるゴミを原料としてフィルムを作ることで、環境に対し有効で、かつ比較的安価な商品を提供でき、その結果、継続的にゴミを削減することもできる。
【発明を実施するための最良の形態】
【０００８】
本発明は、ポリエチレンを主体とし安定した品質の再生フィルムを製造するという目的を、容器包装リサイクル原料を複数回再生機に通して水分を蒸発させ、強度があり透明な一般再生原料を混ぜて異物の濃度を下げた上で、ペレット化して再生原料を製造する原料製造工程と、前記再生原料にメタロセン原料、消臭剤及びスリップ剤を添加した混合材料をインフレーション成形機に投入し、溶融した混合材料を空気で吹き上げ、チューブ状のフィルムに成形するインフレーション成形工程と、前記フィルムをインパルスシール機で熱シールし、カットすることで袋を製造する製袋加工工程とからなることを特徴とする容器包装リサイクル方法により実現した。
【実施例１】
【０００９】
容器包装リサイクル原料は、一般家庭ゴミからフィルム類を選別し、洗浄したものを、熱溶融してから固めたものであるが、原料の形が均一でなく、１ｍｍ以下の異物も多く混入しており、生ゴミ系の汚臭もある。また、水分含有量が多いため、そのままではフィルムの原料としては適さない。
【００１０】
尚、容器包装リサイクル原料には、ポリエチレン（ＰＥ）、ポリプロピレン（ＰＰ）、ポリエチレンテレフタラート（ＰＥＴ）、ポリスチレン（ＰＳ）、ポリ塩化ビニル（ＰＶＣ）など様々な樹脂が混在している。
【００１１】
そのため、容器包装リサイクル原料を再生機でペレット状の再生原料に作り替える。その際に１２０〜１５０メッシュ程度の細かい網で出来るだけ多くの異物を除去し、熱溶融させたときに内部に閉じ込められている水分も蒸発させる。また、インフレーション成形時には、混合機で消臭剤も添加する。
【００１２】
そこで、一般再生原料である低密度ポリエチレン（ＬＤ−ＰＥ）にペレット状にした再生原料を３０％添加し、インフレーション成形機でフィルムを製造した。尚、インフレーション成形機では、２００℃弱の温度で混合原料を熱溶融し、スクリューで混練しながら噴出口まで押し出して、空気でチューブ状に吹き上げる。
【００１３】
しかしながら、まだ水分が多く混入しており、また、スクリューによる混練だけでは、多種混合した樹脂を均一に混ぜることが困難であったため、フィルム表面がざらざらしており、途中でフィルムに穴が空いたりして、連続した成形ができなかった。
【００１４】
そのため、再生原料に作り替える際に、複数回繰り返し水分を蒸発させ、メタロセン等のバージン原料、オフグレード原料など綺麗で強度のある原料を混合することで、再生原料を一般再生原料に混ぜる際に、拡散性を良くする。
【００１５】
そこで、再生原料を２〜３回繰り返し作り替え、再生原料３０％、メタロセン原料３０％、透明な一般再生原料（Ａグレード）３４％、消臭剤３％、スリップ剤３％を混合し、インフレーション成形機にてフィルムを製造した。
【００１６】
しかしながら、混合原料の原反（生地）の色はあまり綺麗な透明にはならず、多少の臭いもあり、数分間フィルムになったものの、噴出口における原反の安定性が悪く、穴が空いてしまった。
【００１７】
そこで、再生原料に作り替える際に、容器包装リサイクル原料５０％、透明な一般再生原料５０％を再生機でペレット状にし、再生原料６０％、メタロセン原料３５％、消臭剤３％、スリップ剤２％を混合し、インフレーション成形機にてフィルムを製造した。
【００１８】
その結果、透明性及び臭いは変わらないが、噴出口における安定性が良くなり、出来た原反を製袋機にて底部に熱シールを施した際にシール部の強度も問題なかった。また、数日間放置しても異素材混入による経時変化も認められなかった。
【００１９】
尚、シールは、強度のあるインパルス機を用いた。インパルスシールは、ヒーター線を直接袋に当て加熱溶着させる方式であり、熱板方式のように温度斑が発生せず、確実に熱溶着させることができる。
【００２０】
また、厚みの異なるフィルムも試したが、３０μｍより薄くなると穴が空きやすくなる傾向にあった。シール後、カットして袋にするが、商品として十分なレベルの製品が完成した。
【実施例２】
【００２１】
以下に、添付図面に基づいて、本発明である容器包装リサイクル方法について詳細に説明する。図１は、本発明である容器包装リサイクル方法の流れを示すフローチャートである。図２は、本発明である容器包装リサイクル方法で用いる容器包装リサイクル原料の成分を示す表である。
【００２２】
容器包装リサイクル方法１は、原料製造工程２、インフレーション成形工程３、及び製袋加工工程４からなる。
【００２３】
原料製造工程２は、容器包装リサイクル原料を再生機に通し、ペレット状の再生原料を生成する。尚、複数回再生機に通すことで、水分を蒸発させ、強度のある透明な一般再生原料を混ぜることで異物の濃度を下げる。
【００２４】
原料の成分としては、ポリエチレンが約８１％、ポリプロピレンが約１０％、ポリスチレンが約２％、ポリエチレンテレフタラートが１％以下、ポリ塩化ビニルが１％以下、その他の材料が５％以下である。
【００２５】
また、一般再生原料としては、Ｃ−８グレード原料（炭素数が８の低密度ポリエチレン）、メタロセン原料などを使用する。再生原料としては、容器包装リサイクル原料を５０％、一般再生原料を５０％混合し、ペレット化する。
【００２６】
尚、メタロセンは、ポリエチレンの重合触媒として用いられ、ポリエチレンに混合することで低密度ポリエチレンの一種であるメタロセンポリエチレンという品質の良いポリマーにすることができる。
【００２７】
インフレーション成形工程３は、一般的なインフレーション機を使用して、溶融した混合材料を空気でチューブ状に加工する。尚、混合材料は、再生原料を６０％、メタロセン原料を３５％、消臭剤を３％、スリップ剤を２％を混合したものである。
【００２８】
製袋加工工程４は、袋の底部分を熱シールし、カットすることで袋を製造する。製袋直後には熱でしっかりと溶着しているシール部分が、数日経過すると剥離してくることもあるため、インパルスシール機を用いて確実に袋状にする。
【００２９】
本発明は、容器包装リサイクル原料を約３０％使用し、ポリエチレンを主体とするフィルムに加工することで、薄く表面が滑らかな袋を製造することができる。ポリプロピレンなど異質な材料を抑えることで、品質の良い袋とすることができる。
【図面の簡単な説明】
【００３０】
【図１】本発明である容器包装リサイクル方法の流れを示すフローチャートである。
【図２】本発明である容器包装リサイクル方法で用いる容器包装リサイクル原料の成分を示す表である。
【符号の説明】
【００３１】
１        容器包装リサイクル方法
２        原料製造工程
３        インフレーション成形工程
４        製袋加工工程
【図１】
2009073876.tif 000003
【図２】
2009073876.tif 000004